【手続補正書】
【提出日】平成17年8月1日(2005.8.1)
【手続補正１】
【補正対象書類名】特許請求の範囲
【補正対象項目名】全文
【補正方法】変更
【補正の内容】
【特許請求の範囲】
【請求項１】
(a)活性成分としての、１種以上の白金群の金属；
(b)１種以上のポリオレフィン；及び
(c)担体、
からなることを特徴とする、水素及び酸素から開始する過酸化水素合成に有用な触媒。
【請求項２】
触媒の金属成分が、パラジウム及び白金である、請求項１記載の触媒。
【請求項３】
パラジウム量が、0.01〜4質量％の範囲、及び白金量が0.001〜1質量％の範囲であり、白金/パラジウム原子比が0.1/99.9〜50/50の範囲である、請求項２記載の触媒。
【請求項４】
パラジウム量が、0.05〜2質量％の範囲、及び白金量が0.005〜0.5質量％の範囲であり、白金/パラジウム原子比が1/99〜30/70である、請求項３記載の触媒。
【請求項５】
パラジウム及び白金に加え、他の金属を、活性成分又は促進剤として、パラジウム濃度を超えない濃度で存在し得る、請求項２記載の触媒。
【請求項６】
ポリオレフィンが、400より大きい分子量を有し、並びに：
−エチレンのホモポリマー、及びエチレンとαオレフィンとのコポリマー；
−プロピレンのホモポリマー、及びプロピレンとαオレフィンとのコポリマー；
−ブタジエンのホモポリマー、並びにスチレン及び他のオレフィンとのコポリマー；
−イソプレンのホモポリマー、及び他のオレフィンとのコポリマー；
−エチレン/プロピレン(EPR)コポリマー；
−エチレン/プロピレン/ジオレフィン(EPDM)ターポリマー；
−水素化された及びされない、ブタジエン及び／又はイソプレン並びにスチレンのブロックコポリマーに由来する熱可塑性エラストマー、
から選択される、請求項1記載の触媒。
【請求項７】
ポリオレフィン量が、触媒に対して0.1〜20質量％の範囲である、請求項1記載の触媒。
【請求項８】
担体が、活性炭、スルホン酸基で官能基化された活性炭、シリカ、アルミナ、シリカ−アルミナ及びゼオライトからなる群より選択される、請求項1記載の触媒。
【請求項９】
担体が、低い灰分及び100m2/gより大きい表面積を有する活性炭である、請求項８記載の触媒。
【請求項１０】
活性炭が、300m2/gより大きい表面積を有する、請求項９記載の触媒。
【請求項１１】
活性炭が、600m2/gより大きい表面積を有する、請求項１０記載の触媒。
【請求項１２】
活性成分を、不活性担体上に分散することにより調製されるか、若しくは、沈殿及び／又は含浸によりポリオレフィンで予備処理される、請求項1記載の触媒。
【請求項１３】
不活性担体上に触媒の単独の金属成分の前駆体を順番に及び交互に分散することにより調製されるか、又はポリオレフィンにより予備処理される、請求項１２記載の触媒。
【請求項１４】
請求項１〜１３のいずれか１項記載の触媒の存在下で、ハロゲン化された促進剤及び／又は酸促進剤を含有する反応溶媒中で、水素及び酸素から過酸化水素を生成する方法。
【請求項１５】
反応溶媒が、１種以上のアルコール又はアルコール−水混合液からなる、請求項１４記載の方法。
【請求項１６】
アルコールが、メタノール、エタノール、t-ブタノール(TBA)又はそれらの混合物から選択される、請求項１５記載の方法。
【請求項１７】
アルコールがメタノールである、請求項１６記載の方法。
【請求項１８】
アルコール量が、混合物に対して50〜98質量％の範囲である、請求項１５記載の方法。
【請求項１９】
脂肪族エーテルが、一般式(I)により定義されたものからなる群より選択される、請求項１５記載の方法：
R-O-R1
(式中、R及びR1は、同じ又は異なる、1〜6個の炭素原子を有するアルキル基である。）。
【請求項２０】
式(I)を有する化合物において、Rはメチルであり、及びR1はt-アルキルである、請求項１９記載の方法。
【請求項２１】
エーテルが、メチル-t-ブチルエーテル(MTBE)である、請求項２０記載の方法。
【請求項２２】
一般式(I)を有する脂肪族エーテルの量が、反応溶媒に対して10〜60質量％の範囲である、請求項１５記載の方法。
【請求項２３】
パラフィン系炭化水素が、線状又は分枝であり得る、請求項１５記載の方法。
【請求項２４】
パラフィン系炭化水素が、n-ヘキサン、n-ヘプタン、n-オクタン、n-デカン又はそれらの分枝した異性体から選択される、請求項２３記載の方法。
【請求項２５】
置換されたシクロパラフィンが、メチルシクロヘキサン、エチルシクロヘキサン及びジメチルシクロヘキサンから選択される、請求項１５記載の方法。
【請求項２６】
アルキルベンゼンが、トルエン、キシレン(オルト、メタ及びパラ)、エチルベンゼン及びクメンから選択される、請求項１５記載の方法。
【請求項２７】
炭化水素の量が、反応溶媒に対して0.1〜10質量％の範囲である、請求項１５記載の方法。
【請求項２８】
触媒が、反応溶媒に対して0.1〜10質量％の範囲の濃度で使用される、請求項１４記載の方法。
【請求項２９】
触媒が、反応溶媒に対して0.3〜3質量％の範囲の濃度で使用される、請求項２８記載の方法。
【請求項３０】
酸促進剤が、反応溶媒中においてH+水素イオンを生成し得る物質から選択される、請求項１４記載の方法。
【請求項３１】
酸促進剤が、無機酸又は有機酸から選択される、請求項３０記載の方法。
【請求項３２】
酸促進剤が、硫酸又はリン酸である、請求項３１記載の方法。
【請求項３３】
酸促進剤の濃度が、反応溶媒1kgにつき20〜1000mgの範囲である、請求項１４記載の方法。
【請求項３４】
酸促進剤の濃度が、反応溶媒1kgにつき50〜500mgの範囲である、請求項３３記載の方法。
【請求項３５】
ハロゲン化された促進剤が、反応溶媒中のハロゲンイオンを生成し得る物質から選択される、請求項１４記載の方法。
【請求項３６】
ハロゲン化された促進剤が、臭化物イオン、及びその塩であって反応溶媒に可溶性のもののを生成し得る物質から選択される、請求項３５記載の方法。
【請求項３７】
化合物が、臭化水素酸、臭化ナトリウム又は臭化カリウムである、請求項３６記載の方法。
【請求項３８】
ハロゲン化された促進剤の濃度が、反応溶媒1kgにつき0.1〜50mgの範囲である、請求項１４記載の方法。
【請求項３９】
ハロゲン化された促進剤の濃度が、反応溶媒1kgにつき1〜10mgの範囲である、請求項３８記載の方法。
【請求項４０】
温度が20〜40℃の範囲である、請求項１４記載の方法。
【請求項４１】
反応が、大気圧よりも高い全圧で実行される、請求項１４記載の方法。
【請求項４２】
全圧が、30〜100barの範囲である、請求項４１記載の方法。
【請求項４３】
供給物中の水素/酸素モル比が、1/2〜1/15の範囲である、請求項１４記載の方法。
【請求項４４】
反応が、窒素、ヘリウム、アルゴンから選択された不活性ガスの存在下で実行される、請求項１４記載の方法。
【請求項４５】
不活性ガスが窒素である、請求項４４記載の方法。
【請求項４６】
反応溶媒と接触している気相中の水素濃度が、4.5モル％よりも低い値に維持されている、請求項１４記載の方法。
【請求項４７】
反応が、酸素給源として空気を用いて実行される、請求項１４記載の方法。
【請求項４８】
反応が、バッチ式又は連続式で実行される、請求項１４記載の方法。
【請求項４９】
過酸化水素溶液が、触媒としてチタンシリカライトを使用する、オレフィン、芳香族炭化水素、アンモニア及びカルボニル化合物から選択された物質の酸化工程において直接使用される、請求項１４記載の方法。
【請求項５０】
過酸化水素溶液が、合成に再循環し得る有機成分の、反応媒質からの除去により、H2O2の市販のタイターを有する水溶液を得るために使用される、請求項１４記載の方法。
【手続補正２】
【補正対象書類名】明細書
【補正対象項目名】０００１
【補正方法】変更
【補正の内容】
【０００１】
本発明の方法において使用することができるポリオレフィンは、400よりも大きい分子量を有し、及び以下から選択される：
−エチレンのホモポリマー、及びエチレンとαオレフィンとのコポリマー；
−プロピレンのホモポリマー、及びプロピレンとαオレフィンとのコポリマー；
−ブタジエンのホモポリマー、並びにスチレン及び他のオレフィンとのコポリマー；
−イソプレンのホモポリマー、及び他のオレフィンとのコポリマー；
−エチレン/プロピレン(EPR)コポリマー；
−エチレン/プロピレン/ジオレフィン(EPDM)ターポリマー；
−水素化された及びされない、ブタジエン及び／又はイソプレン並びにスチレンのブロックコポリマー由来の熱可塑性エラストマー。
好ましいポリオレフィンは、より可溶性である非晶質ポリオレフィンであり、従って担体上により容易に分散する。
本発明の目的に関して、ゴムが特に好ましく、及び一般に、ブタジエン−スチレンコポリマー(合成ゴム；GRS、SBR)；エチレン−プロピレン(EPM、EPR)コポリマー、エチレン−プロピレン−ジエンコポリマー(EPDMゴム)、スチレン−ブタジエン−スチレン(SBR熱可塑性ゴム)；イソブチレン−イソプレン(ブチルゴム)の市販のコポリマーである。